(57)【特許請求の範囲】
【請求項１】
下記一般式（Ｉ）
【化１】
0003551493.tif 000009
〔式中、Ｒ１  、Ｒ２  、Ｒ３  及びＲ４  は水素原子、メチル基またはエチル基を示す〕
で示されるビスオキサゾリン化合物。
【発明の詳細な説明】
【０００１】
【産業上の利用分野】
本発明は、合成樹脂、オリゴマー等の架橋剤または鎖延長剤として、あるいは電気機器やその部品の絶縁材料、接着剤及び成形材料の原料として有用なビスオキサゾリン化合物に関する。
【０００２】
【従来の技術】
従来、ビスオキサゾリン化合物としては、脂肪族ジカルボン酸とアミノアルコールから脱水反応により得られる、例えば２，２´−エチレン−ビス（２−オキサゾリン）、２，２´−テトラメチレン−ビス（２−オキサゾリン）、２，２´−ヘキサメチレン−ビス（２−オキサゾリン）等の脂肪族ビスオキサゾリン化合物（Ｔｅｔｒａｄｒｏｎ  Ｌｅｔｔ．，２５（６），６７５，１９８４）や、２，２´−（１，３−フェニレン）−ビス（２−オキサゾリン）（武田薬品工業、商品名，１，３−ＰＢＯ）、２，２´−（１，４−フェニレン）−ビス（２−オキサゾリン）（特開昭５５−６６５６９号公報）等の芳香族ビスオキサゾリン化合物が知られている。
【０００３】
しかし、これら脂肪族及び芳香族ビスオキサゾリン化合物をポリエステル等の合成樹脂の鎖延長剤およびエポキシ樹脂等のオリゴマーの架橋剤として用いて得られたポリマーは、一般的に可撓性に乏しく、成形材料として使用した場合、ヒビや割れを生じやすいという欠点を有している。
【０００４】
【発明が解決しようとする課題】
本発明は、従来のビスオキサゾリン化合物では得られない、可撓性に優れたポリマーを与える新規なビスオキサゾリン化合物を得ようとするものである。
【０００５】
【課題を解決するための手段】
本発明は、下記一般式（Ｉ）
【０００６】
【化２】
0003551493.tif 000002
【０００７】
〔式中、Ｒ１  、Ｒ２  、Ｒ３  及びＲ４  は水素原子、メチル基またはエチル基を示す〕
で示されるビスオキサゾリン化合物を提供するものである。
本発明の一般式（Ｉ）で表わされるビスオキサゾリンは、例えば、ペンタエリスリトールとβ−シアノプロピオンアルデヒドとの反応生成物である下記式（ＩＩ）
【０００８】
【化３】
0003551493.tif 000003
【０００９】
で示される３，９−ビス（２−シアノエチル）−２，４，８，１０−テトラスピロ〔５．５〕ウンデカンと、下記一般式（ＩＩＩ）
【００１０】
【化４】
0003551493.tif 000004
【００１１】
〔式中、Ｒ１  、Ｒ２  、Ｒ３  及びＲ４  は前記と同じ〕
で示されるアミノアルコール化合物とを金属塩触媒の存在下、有機溶媒中で反応することにより、前記一般式（Ｉ）で示されるビスオキサゾリン化合物を得ることができる。
かかるアミノアルコール化合物としては、２−アミノエタノール、２−アミノ−１−プロパノール、１−アミノ−２−プロパノール、２−アミノ−１−ブタノール、２−アミノ−２−メチルプロパノール等が挙げられる。
【００１２】
また、金属塩触媒としては、塩化コバルト、酢酸コバルト、硝酸コバルト等のコバルト塩、塩化クロム、硫酸クロム等のクロム化合物、硝酸カドミウム、塩化カドミウム、硫酸カドミウム等のカドミウム化合物、硝酸ニッケル、塩化ニッケル、酢酸ニッケル等のニッケル化合物、塩化亜鉛、硝酸亜鉛、酢酸亜鉛等の亜鉛化合物、塩化スズ、酸化スズ、硫酸スズ等のスズ化合物が挙げられる。使用される量は、ジニトリル化合物１モルに対して、０．０００１〜０．５モル、好ましくは０．００１〜０．１モルである。
【００１３】
また、本反応に使用される有機溶媒は水に難溶性のものが好ましく、ベンゼン、トルエン、キシレン、エチルベンゼン、キュメン、メシチレン等の芳香族炭化水素、１，２−ジクロルエタン、クロルベンゼン、ジクロルベンゼン、クロルトルエン、１，１，２，２−テトラクロルエタン等のハロゲン化炭化水素、ギ酸ｎ−ブチル、酢酸エチル、酢酸ｎ−ブチル、酢酸イソブチル等のエステル、テトラヒドロフラン、１，４−ジオキサン、エチレングリコールモノメチルエーテル、エチレングリコールモノエチルエーテル、ジエチレングリコールモノエチルエーテル等のエーテル、メチルエチルケトン、メチルイソブチルケトン、シクロヘキサノン等のケトン、Ｎ，Ｎ−ジメチルホルムアミド、Ｎ，Ｎ−ジメチルアセトアミド、Ｎ−メチル−２−ピロリドン、ジメチルスルホキシド、ジグライム等の非プロトン性極性溶媒及びプロパノール、ブタノール、ヘキサノール等のアルコールが挙げられる。有機溶媒の使用量は式（ＩＩ）で示される上記ジニトリル化合物１重量部に対し０．５〜３０重量部、好ましくは１〜１０重量部である。
【００１４】
反応は、上記ジニトリル化合物１モルに対し、一般式（ＩＩＩ）  で示されるアミノアルコール化合物を２〜１０モル用い、８０〜２００℃の温度範囲で１〜２４時間、脱アンモニア反応を行なう。
反応終了後、反応溶液を水で洗浄し、触媒等を除去した後、前記反応溶媒を留去するか、または、反応溶液を冷却して、生成したビスオキサゾリン化合物を結晶として、単離することにより得ることができる。アミノアルコールを過剰に用いた場合、反応後、反応液を静置すると、使用した触媒を溶解しているアミノアルコール層が分液されることがあるのでこれを除去し、残った有機層を冷却してビスオキサゾリン化合物を結晶として得ることができる。結晶は必要に応じ、水、エステル、ケトン、アルコール等の有機溶媒またはその混合溶媒で洗浄する。単離された結晶は融点以下、好ましくは融点から３０℃低い温度以下で加熱乾燥して精製することが好ましい。
【００１５】
【実施例】
以下、実施例により本発明の製造方法をさらに詳しく説明する。
実施例１
温度計、撹拌機及び冷却器の付いた５００ｍｌの四口フラスコ内に、３，９−ビス（２−シアノエチル）−２，４，８，１０−テトラオキサスピロ〔５．５〕ウンデカン８０ｇ（０．３モル）、２−アミノエタノール７３．２ｇ（１．２モル）、硝酸カドミウム・四水和物１．２ｇ及びｏ−キシレン１８０ｇを仕込み、還流下、内温１３７〜１４３℃で、副生するアンモニアを希酢酸水溶液中にトラップし中和しながら１２時間反応を行った。
【００１６】
終了後、過剰の２−アミノエタノール層を分液ロートにて分別、除去した後、反応溶液を３０℃に冷却した。
淡褐色の結晶が析出したので、濾別し、結晶をアセトン／酢酸エチルの１：１（重量比）混合溶媒で洗浄後、８０℃で２０時間乾燥して白色粉末のビスオキサゾリン化合物６７．２ｇを得た（収率６３．３％）。融点１４２〜１４４℃。
【００１７】
得られた化合物が目的物であるかどうかは１Ｈ−核磁気共鳴スペクトルにより同定された。得られたスペクトルは図１に示すとおりであり、各ピークは下記のように帰属され、下記構造式であることを確認した。
【００１８】
【表１】
0003551493.tif 000005
【００１９】
【化５】
0003551493.tif 000006
【００２０】
実施例２
２−アミノエタノールの代わりに２−アミノ−２−メチル−１−プロパノールを用いる以外は実施例１と同様にして、白色板状結晶のビスオキサゾリン化合物６１．８ｇを得た（収率５０．２％）。融点１２０〜１２１℃。
得られた化合物が目的物であるかどうかは１Ｈ−核磁気共鳴スペクトルにより同定された。得られたスペクトルは図１に示すとおりであり、各ピークは下記のように帰属され、下記構造式であることを確認した。
【００２１】
【表２】
0003551493.tif 000007
【００２２】
【化６】
0003551493.tif 000008
【００２３】
【発明の効果】
本発明により得られるビスオキサゾリン化合物は、カルボキシル基、メルカプト基、水酸基、アミノ基などの活性水素を有するモノマー、オリゴマーおよびポリマー、エポキシ樹脂および酸無水物化合物等と反応して、強靱なポリマーを得ることができる。
【図面の簡単な説明】
【図１】実施例１において合成されたビスオキサゾリン化合物の核磁気共鳴スペクトルである。
【図２】実施例２において合成されたビスオキサゾリン化合物の核磁気共鳴スペクトルである。
【図１】
0003551493.tif 000010
【図２】
0003551493.tif 000011